"生体液からエンドトキシンを除去するための収着剤であり、中性の疎水性表面を備える水不溶性多孔質担体を含み、前記担体の表面がポリミキシン及びアルブミンからなる吸着性の被覆を有しており、ポリミキシン及びアルブミンは非共有的に前記担体表面に結合している、収着剤。前記担体が疎水性ポリマーであることを特徴とする、請求項1に記載の収着剤。前記疎水性ポリマーが、架橋ポリスチレンポリマー、特にポリスチレン-ジビニルベンゼン共重合体であることを特徴とする、請求項1又は2に記載の収着剤。前記担体が少なくとも15nm、好ましくは30nmの平均孔径を有していることを特徴とする、請求項1~3のうちいずれか一項に記載の収着剤。前記担体が120nm以下の平均孔径を有していることを特徴とする、請求項1~4のうちいずれか一項に記載の収着剤。前記収着剤が微粒子の形状を有することを特徴とする、請求項1~6のうちいずれか一項に記載の収着剤。前記微粒子が、20μm以下の粒度、好ましくは8μm以下の粒度、最適には5μm以下の粒度を有していることを特徴とする、請求項6に記載の収着剤。請求項1~7のうちいずれか一項に記載の収着剤を含む収着装置。請求項1~7のうちいずれか一項に記載の収着剤の懸濁液を含む血漿循環回路。請求項1~7のうちいずれか一項に記載の収着剤の製造方法であり、a中性の疎水性表面を備える水不溶性の多孔質担体を準備し、b前記担体とポリミキシン含有水溶液との接触および培養によって、前記担体表面にポリミキシンを吸着被覆し、c結合していないポリミキシンを除去するため前記担体を洗浄し、d前記担体とアルブミン含有水溶液との接触および培養によって、ポリミキシンで被覆された前記担体表面にアルブミンを吸着被覆し、e必要に応じて、結合していないアルブミンを除去するため前記担体を洗浄する、という工程を含む方法。前記担体が工程bとcとの間に、又は工程cとdとの間にオートクレーブ処理されることを特徴とする、請求項10に記載の方法。エンドトキシンで汚染された生体液が、請求項1~7のうちいずれか一項に記載の収着剤と接触することを特徴とする、生体液からのエンドトキシン除去方法。前記生体液が、血液又は血漿であることを特徴とする、請求項12に記載の方法。敗血症を治療するための、請求項1~7のうちいずれか一項に記載の収着剤。マイクロスフェアベースの解毒システムMDSにおける収着剤としての、請求項1~7のうちいずれか一項に記載の収着剤の使用。本発明の課題は、生体液からエンドトキシンを高い度合及び速度で除去することができ、さらに患者の健康に対する追加的なリスクを含まない、臨床応用に問題のない収着剤を提供することである。この課題は、冒頭で述べたような、生体液からエンドトキシンを除去するためのポリミキシンで被覆された収着剤によって解決され、この収着剤は、本発明に基づき、中性の疎水性表面を備える水不溶性多孔質担体を含み、この担体の表面はポリミキシン及びアルブミンからなる吸着性の被覆を有しており、その際、ポリミキシン及びアルブミンは非共有的に担体表面に結合している。本発明に基づく収着剤により、ポリミキシンを共有的に結合した収着剤と比べ、エンドトキシン収着容量及びエンドトキシン収着速度の明らかな改善を達成することができた。本発明者らは、予想の範囲を超えて、周知の収着剤と比較し、本発明に基づく収着剤が、短い滞留時間ですでにエンドトキシンで汚染された生体液から多量のエンドトキシンを結合させ得ることを確認した。大量の生体液からエンドトキシンを短時間で取り除くことができるため、このことは、特に敗血症患者に対する大きな治療上のメリットを有している。本発明に基づく収着剤によって、重症敗血症患者の生存可能性を改善することができる。すでに言及したように、収着剤によるエンドトキシン結合速度は患者の生存にとって重要である。体外血液浄化における治療時間も、本発明に基づく収着剤によって短縮することができるため、時間的、財政的及び人的な資源を節約することができる。さらに本発明者らは、ポリミキシンとアルブミンの両方を備える担体の吸着性被覆により、ポリミキシンだけで吸着的に被覆された担体と比べ、担体表面のポリミキシンの脱離を明らかに減少させられるという驚くべき事実を確認した。本発明によって、担体表面から脱離するポリミキシンは明らかに減少する。結果的に、有毒なポリミキシンが生体液、特に血液に達する量は明らかに少なくなるため、患者の安全を非常に高いレベルで維持することができる。アルブミンによる追加的被覆は、ポリミキシンだけで吸着的に被覆された担体に比べ、ポリミキシンによるエンドトキシン収着に何の影響も与えない。すでに言及したように、多くの吸収体は、除去すべき物質だけでなく、血液凝固系の生理学的に重要なタンパク質又は因子抗凝結剤並びに凝結促進剤もまた、非常に高い度合で取り除かれるという欠点を有している。さらに、プロテインCなどの血液の重要な自然凝固因子又はヘパリンなど血液に添加される抗凝固剤が、本発明に基づく収着剤では僅かな量しか吸着されないことを確認することができ、しかも驚くべきことに、ポリミキシンだけで被覆された担体に比べ、本発明に基づく収着剤によるヘパリンとプロテインCの吸着はより少なくなることが観察された。体内凝固系の不均衡リスク又は体外もしくは体内血液循環回路における好ましくない抗凝固がこれによって最小化される。周知の収着剤に対する本発明のもう1つの利点は、特に簡単な製造である。ポリミキシンは、従来技術で知られている収着剤と比較すると、共有的にではなく、ポリミキシン分子の疎水性部分を用いることにより、特に疎水性相互作用によって担体の中性の疎水性表面に固定化される。本発明に基づく収着剤のエンドトキシン結合効果の増加は、おそらく、特に疎水性相互作用によって媒介される結合がポリミキシンのNH2基を解放し、これらの基のほぼ全部がエンドトキシン結合に使用可能であるということによって説明され得る。ポリミキシンを担体上に固定化する複雑な化学的工程は必要ない。アルブミンの結合も、共有的にではなく、同様に吸着プロセスによって行われる。ここでも、その他の化学的固定化工程もしくは架橋工程は不要であり、収着剤の臨床応用から再び残らず排除されるかもしれない化学薬品の使用も必要ない。アルブミンを備える表面の吸着性被覆は周知であり、例えばELISA法などの免疫学的測定法では、非特異的結合を防止するために、ウシ血清アルブミンBSAが使用される。従って、本発明に基づく収着剤の製造は、経済的に、再現可能に、及び追加の化学薬品の使用なしに実施することができる。ポリミキシン及びアルブミンからなる吸着性被覆とは、ポリミキシンとアルブミンとが表面の吸着プロセスを介して結合し、それによってこれらが非共有的に担体の表面と結合していることを意味する。すでに言及したように、特に疎水性相互作用疎水性交互作用とも言うが重要な役割を担っていると考えることができる。この疎水性相互作用は、生化学的に非常に重要であり、極性環境では疎水性分子が会合しやすいという現象に基づいている。従って、この疎水性相互作用は、本質的に力ではなく、むしろ極性環境によって強制されるものである。本発明の場合、この疎水性相互作用は、特にポリミキシン分子の疎水性部分又はアルブミンの疎水性側鎖と、多孔質担体の中性の疎水性内部及び外部表面との間で起こる。両親媒性分子を備える表面の吸着性被覆は、当業者には周知である。例えばHIC疎水性相互作用クロマトグラフィや逆相クロマトグラフィなどの基本的なクロマトグラフ分離プロセスは、疎水性相互作用に基づいており、そのため、一般的に担体表面の非常に強い分子の結合が達成される。その他の非共有的相互作用イオン結合、水素結合及びファンデルワールス交互作用を含むが、これに限定されるものではないも、ポリミキシン及びアルブミンの吸着に役割を果たすことができる。本発明に基づく効果は、ポリミキシンの脱離が、ポリミキシン分子とアルブミン分子との間で生じる多数の非共有的交互作用によって縮小されることにより生じる、という説明が考えられる。本開示の範囲内において収着剤とは、収着、好ましくは吸着を実施するための手段を意味しており、つまり生体液中にある分子が収着剤の表面力によって保持される。従って、本明細書においては、収着剤の代わりに、吸着剤又は吸着体又は吸収体という用語も使用される。本発明に基づき、この収着剤は、エンドトキシンで汚染された生体液からエンドトキシンを吸着するために設けられている。本発明に基づく収着剤は、特に敗血症状態の患者における体外血液浄化に用いられる。ここで使用されているアルブミンという用語は、自然に発生するアルブミン、特にヒトアルブミン、類似物質及びそれらのバリエーションに関係する。さらにアルブミンという用語は、アルブミン類似のポリペプチドも含む。アルブミン類似のポリペプチドは、その構造に関してアルブミンに似ているか、又はアルブミンに類似した特性を有している。アルブミン類似のポリペプチドは、とりわけ、プレアルブミンなどのアルブミン亜型から構成されている。アルブミン類似のポリペプチドは、自然源から由来するか、又は合成的に製造することもできる。本発明の範囲内で使用されている生体液という表現は、無細胞の液体、特に血漿に関係するか、又は細胞を含む液体、特に血液に関係することができる。体外血液浄化の過程で、例えば抗凝固剤など他の液体を含む溶液ヘパリン溶液、クエン酸塩溶液または置換溶液電解液、液体の損失を補正するための液体を体外血液循環回路又は血漿循環回路の中に供給することも必要であるため、生体液とは、希釈血液または希釈血漿も意味することができる。本発明は、主として人間医学の分野を想定しており、従ってヒトの生体液に関係している。しかし、このことは獣医学分野における本発明の使用を排除するものではない。ポリミキシンは、もともと細菌のバチルスポリミキサに由来する周知の化合物である。特に、ポリミキシンB及びポリミキシンEコリスチンは、本発明のために有用なポリミキシンとして強調されなければならない。独立請求項1で用いられているように、中性の疎水性表面を備える水不溶性の多孔質担体とは、本開示の範囲内において、外部及び内部表面を有する多孔質の水不溶性固体に関係している。これらの外部及び内部表面は、中性で疎水性である。中性とは、非イオン性を意味している。本発明はとりわけ粒子状の担体を対象としている。本発明に基づく収着剤を製造するため、ポリミキシンとアルブミンとは、独立の連続した被覆工程の中で担体に吸着される。この場合、担体を最初にポリミキシンで吸着被覆し、続いて余分なポリミキシンを取り除く洗浄工程後に、アルブミンで吸着被覆を実施するのが有利であると証明された。これにより、両方の被覆工程の間にオートクレーブ工程を挿入することが可能である。基本的に、担体を最初にアルブミンで被覆し、続いてポリミキシンで被覆することも可能であるが、そのような担体の滅菌製造は、アルブミン被覆がオートクレーブ条件下で変性し、そのためにすべての工程を滅菌溶液、特に滅菌濾過された溶液に通過させなければならないため、手間のかかることになる。従って、ポリミキシンで吸着被覆した後に担体を滅菌し、続いてアルブミンによる被覆を行うことが有利である。本発明に基づく収着剤の製造にも適している滅菌アルブミン溶液は、しばしば使用されており、一般に販売されている例えば、ヒトアルブミン20、オクタファーマ、ウィーン、オーストリア。本発明に基づく収着剤は、好ましくは、本発明の一部でもある方法によって製造され、以下の工程を含んでいる。すなわち、a中性の疎水性表面を備える水不溶性の多孔質担体の準備し、b担体とポリミキシン含有水溶液との接触および培養によって、担体表面にポリミキシンを吸着被覆し、c結合していないポリミキシンを除去するため担体を洗浄し、d担体とアルブミン含有水溶液との接触および培養によって、ポリミキシンで被覆された担体表面にアルブミンを吸着被覆し、e必要に応じて、結合していないアルブミンを除去するため担体を洗浄する。洗浄工程eはオプションであり、省略することもできる。しかし、ポリミキシンとアルブミンとで被覆された担体を、使用する前に長時間一時保管する場合は、保管する前に工程eを実施するのが適切である。ポリミキシン又はアルブミンを含む含水溶液の製造には、薬学的に容認される塩が使用される。ナトリウムなどの薬学的に容認されるカチオンは、イオン強度に影響を与えるために使用される。収着剤を直接血液と接触させる血液浄化に対して適用する場合、アルブミンは好ましくは等張液の中に、さらに好ましくは等張食塩水の中に溶かされている。適合する滅菌アルブミン溶液は、上述したように市販されている。本製造方法において、結合していないポリミキシン又はアルブミンを取り除くための担体の洗浄は、同様に等張液によって、特に等張食塩水によって行われる。収着剤の滅菌に関しての高い要求に対応するため、工程bとcとの間又は工程cとdとの間に担体をオートクレーブ法で滅菌する場合は有利である。オートクレーブは、通常の手順に従って、例えば121°Cで20分間行われる。当業者には、オートクレーブ後に使用される溶液、すなわちアルブミン含有水溶液と、洗浄のために用いられる溶液とが、臨床的要求に対応しており、特にそれらの溶液が滅菌され、発熱物質がない状態であることは明らかである。実際には、この担体が疎水性ポリマーである場合は特に有利である。それにより、特に多孔性及び粒度に関して、担体材料の優れた再現性が保証される。さらに、多孔性及び粒度は、非常にうまく変更することが可能である。疎水性ポリマーは、ホモポリマーでも、ヘテロポリマーでもよい。実際に実施するには、架橋ポリスチレンポリマーが特に適切であることが判明している。体外血液浄化の場合、患者体液に接触する装置部品の滅菌に対する要求は高い。このことは、収着剤にも該当する。架橋ポリスチレンポリマーは熱及び化学物質に対する高い安定性を特徴とし、すでに臨床診療で確立されている。ポリミキシンと担体との間の疎水性相互作用の強度は、一方では中性の疎水性担体の疎水性によって、他方では媒体のイオン強度によって決まる。すでに言及したように、ポリミキシンは神経毒性及び腎毒性を有している。従って、担体の外部及び内部表面へのポリミキシンの結合はできるだけ強固であることが望ましい。特に好ましい変更例では、この架橋ポリスチレンポリマーがポリスチレン-ジビニルベンゼン共重合体である。ポリスチレン-ジビニルベンゼン供重合体の表面は高い疎水性を有していることから、担体表面へのポリミキシンの強い結合が達成される。その他の疎水性の高い中性疎水性ポリマーを使用することももちろん可能であり、これらは当業者にはよく知られている。しかし、ポリミキシンを中性の疎水性ポリマーに固定した後でも、なお、ある程度の量のポリマーが担体表面から脱離し、生体液の中に放出されることが確認された。この脱離は、ポリミキシンによるエンドトキシン収着容量に大きく影響することはないが、少量のポリミキシンでも神経毒性及び腎毒性を発揮するおそれがあり、そのために患者の健康を損なうリスクとなり得る。ポリミキシンの脱離は、ポリミキシンの他にアルブミンでも被覆されている本発明に基づく収着剤によって、顕著に低下させることができる。さらに、エンドトキシン吸着に関して、多孔質担体の孔径も重要であることが見出された。従って、また再現性の理由からも、この多孔質担体が規定の平均孔径を有していることが有利である。担体の平均孔径は、常に、疎水性相互作用によるポリミキシンの固定化前の平均孔径に関係している。多孔質担体が合成ポリマーから製造されている場合、平均孔径をとりわけ良好に調整することができる。本領域の業者には、平均粒径が何を意味しているか、多孔性又は平均孔径をどのようにして適切に調整し得るかについては周知であるが、明確化するという理由から、この用語をここで簡単に定義しておく必要がある。平均孔径は、孔の平均直径に関係している。多孔質材料の孔径のガウス分布において、平均口径は、分布曲線の最大値に相当する孔径である。この平均孔径は、例えば窒素吸着によってWeberet.al.2008.Neutralstyrenedivinylbenzenecopolymersforadsorptionoftoxinsinliverfailure.Biomacromolecules94:1322-1328で説明されているように、又は水銀圧入によって特定することができる。ポリマーの孔径は、関与するモノマー又はコモノマー、溶剤又は修飾物質の濃度変更によって調整される。ポリマーの孔が小さくなるほど、収着、特に吸着に使用可能なポリマーの内部表面積は大きくなる。孔が大きいほど、大きな分子が孔に近接しやすくなる。本発明に使用できるような特定の孔径をもつ疎水性合成ポリマーの製造方法は、上述したウェーバらの出版物の中で説明されている。担体が少なくとも15nmの平均孔径を有している場合、収着剤によるエンドトキシン収着は特に良好であることが示された。好ましいのは、担体が少なくとも30nmの平均孔径を有していることである。しかし、体外血液浄化の臨床応用には、非被覆担体の平均孔径が120nm以下であることが有利である。120nmより大きいと、収着剤の内部表面積が小さくなりすぎるため、結果としてエンドトキシン収着容量エンドトキシン吸着容量が減少するおそれがある。従って、担体は15~120nmの中から選択される平均孔径を有しているのが好ましい。有利な変更例では、非被覆担体が約30~400nmの平均孔径を有しており、この場合、特に速い速度と非常に高い効率で生体液からエンドトキシンが取り除かれる。従って、多量のエンドトキシンを結合するために、僅かな量の収着剤しか必要としない。例えば、体外血漿循環回路の中で懸濁液として用いられる場合、本発明に基づく収着剤の濃度は1容量とすることができる。微粒子型収着剤の懸濁液を含んでいる体外血漿循環回路は、マイクロスフェアベースの解毒システムMDSの中心的構成要素である。MDSは、EP0776223B及びUS5855782から知られている。さらに、収着プロセスにおける本発明に基づく収着剤の形状も重要である。有利なバリエーションでは、本発明に基づく収着剤が微粒子の形状になっている。粒度は吸着の動態に影響を与える。さらに、粒度が小さい場合、表面積/体積比が大きくなる。有利な下位変更例では、微粒子が20μmまたはそれより小さい粒度を有している。すでに言及したように、微粒子は特にMDSで使用される。微粒子は、懸濁液としてメンブランフィルターの濾液側にある浄化回路血漿循環内を循環する。しかしながら、メンブランフィルターに漏れがある場合、微粒子が体外血液循環回路内に到達し、続いて患者の体内に達して、そこで肺塞栓症を引き起こす危険がある。この理由から、もう1つの下位変更例では、微粒子が8μm以下、最適には5μm以下の粒度を有している場合は有利である。というのも、このような小さな粒度の場合は肺塞栓の危険を回避することができるからである。本発明に基づく収着剤は、主に体外血液浄化アフェレーシスに適用するために設けられている。本発明の重要な適用形態においては、この収着剤を収着装置用の充填剤として用いることができる。この収着装置は、カラムあるいはカートリッジとして形成することができる。どの血液浄化装置または血液浄化方法血液灌流、血漿交換/血漿収着を使用するのかに応じて、この収着装置を、体外血液循環回路の血液側に配置するか、又は血漿循環回路の濾液側に配置することができる。生体液血液又は血漿がこの収着装置を通過すると、エンドトキシンは収着剤の固定化ポリミキシン分子に結合する。浄化された血液又は血漿は患者に戻される。もう1つの使用可能性は血漿循環回路に関し、この血漿循環回路内では収着剤が血漿中の懸濁液として分散した状態にある。このような血漿循環の例は、装置エレメントとして上述のMDSにおいて見られる。血漿循環回路において懸濁液の中にある収着剤は、微粒子型であるのが好ましい。本発明に基づくエンドトキシン収着剤は、第1に体外血液浄化アフェレーシスで使用するために設けられているが、クロマトグラフィでの使用も同様に考えられる。この場合、この収着剤は、エンドトキシンで汚染された血液又は血漿を浄化するためのクロマトグラフィカラム用の充填剤として使用することができる。生体液又は水からエンドトキシンを除去するという、その他の用途も考えられる。本発明に基づく収着剤、又は本発明に基づく収着剤を含む収着装置、又は本発明に基づく収着剤の懸濁液を含む血漿循環回路は、特に敗血症の治療に適している。さらに、本発明は、生体液からエンドトキシンを除去する方法に関し、この方法では、エンドトキシンで汚染された生体液が、本発明に基づく収着剤と接触する。上述のように、生体液はこの収着剤を含む収着装置を通過することができる。しかし、この収着剤は、生体液の中に懸濁させることもできる。後者の例が、すでに説明したMDSである。生体液は、血液又は血漿とすることができる。以下に、本発明を非制限的な実施例に基づいて詳しく説明する。1.本発明に基づく収着剤吸収体の製造本発明に基づく収着剤を製造するため、中性の疎水性ポリスチレン-ジビニルベンゼン共重合体を、まずポリミキシンBPMBで被覆し、次にヒト血清アルブミンHSAで吸着被覆させた。1.1中性の疎水性表面を備える水不溶性の多孔質担体の準備様々な粒度のポリスチレン-ジビニルベンゼン共重合体以下、短縮してポリマー又は担体又は非被覆吸収体と呼ぶをダウケミカル社から購入し、これは30~40nmの平均孔径を有している。これらのポリスチレン‐ジビニルベンゼン共重合体は表1に掲載されている。ポリスチレン‐ジビニルベンゼン共重合体担体1824は、製造者によって懸濁液で納入され、NaClで5回洗浄された。担体HPR10は、製造元の指示に従って全処理される。1.2ポリミキシンBPMBとヒト血清アルブミンHSAとによるポリマーの吸着被覆表1に記載された担体1824及びHPR10を、PMB及びHSAで以下の工程に従って被覆した。a被覆のため、該当する量の5mg/ml濃度のPMB溶液を作成する。ポリミキシンBPMBは、シグマ社カタログ番号:81334、ロット:1348744から購入した。被覆のため、50mgPMBを10mlのLAL水で溶解して、ポリミキシンB溶液PMB溶液を作成した。b前処理された担体を遠心分離し4000g、10分、上澄みを廃棄し、被覆のために担体沈殿物1ml当たり5mLのPMB溶液をピペットで加える。cこの担体を20°Cで60分間、PMB溶液で培養する。d培養後、すでにPMBで被覆された吸収体懸濁液を121°Cで20分間、無菌のガラス瓶内でオートクレーブ処理する。e次に、PMBで被覆した吸収体を遠心分離し4000g、10分、5倍の量の0.9NaClで3回洗浄する。fPMBで被覆した吸収体は、0.9NaClの50懸濁液として冷蔵庫内で一時保管するか、又はすぐにHSAで被覆することができる。gHSAによる吸着被覆のために、適量の10ヒト血清アルブミン溶液HSA溶液を作成する購入元:ヒトアルブミン、20、オクタファーマ、ウィーン、オーストリア。hPMB被覆及びオートクレーブ処理された吸収体を遠心分離し4000g、10分、上澄みを廃棄し、被覆のために吸収体沈殿物1ml当たり2.5mLのHSA溶液をピペットで加える。Iこの吸収体懸濁液を、10°Cで少なくとも12時間、HSA溶液で培養する。j培養時間後、PMBとHSAとによって被覆された吸収体を5倍の量の0.9NaCl溶液で1回洗浄する。kPMBとHSAで被覆した吸収体を、0.9NaClの50懸濁液として冷蔵庫で保管する。担体を被覆するために添加されたPMB量のほぼ全部が吸着されるため、吸収体の湿重量1g当たりのPMB量は25mgである。PMB及びHSAで被覆された本発明に基づく吸収体が表2にまとめられている。本発明に基づくPMB及びHSA被覆吸収体2.ポリミキシンBの脱離及びエンドトキシン吸着‐バッチテスト2.1使用吸収体吸収体HPR10PMBHSA表面からのポリミキシンBの脱離と吸収体HPR10PMBHSAによるエンドトキシン吸着とがバッチテストで試験された。PMBとHSAとで被覆された吸収体HPR10PMBHSA製造は実施例1の1.2を参照を、ポリミキシンB脱離試験において、その他の以下の2つの吸収体と比較した。HPR10PMB:PMBだけで被覆された担体HPR10製造は、第1.2項の製造プロトコルによる工程a~fに基づいて行われた。HPR10HSAPMB:担体HPRをまずアルブミンで被覆し、次にポリミキシンBで被覆した。この吸収体は、同様に本発明に基づく吸収体であり、その製造は以下に記載された工程a~jに基づいて行う。a全処理したHPR10担体を、0.9NaClの50懸濁液として、121°Cで、20分間オートクレーブ処理する。bオートクレーブ処理後、この担体を遠心分離してからアルブミン被覆を実施する。c被覆のために、適量の10HSA溶液購入元:ヒトアルブミン、20、オクタファーマ、ウィーン、オーストリアを作成し、被覆のために担体沈殿物1ml当たり2.5mlのHSA溶液をピペットで加える。dこの担体懸濁液を、10°Cで少なくとも12時間、HSA溶液で培養する。e培養後、HSA被覆HPR10吸収体を、5倍の量の0.9NaCl溶液で1回洗浄し、遠心分離する4000g、10分。上澄みを廃棄し、次にPMB被覆を実施する。fPMB被覆のため、適量の5mg/ml濃度のPMB溶液を作成する。ポリミキシンBPMBは、シグマ社から購入したカタログ番号:81334、ロット:1348744。g被覆のために吸収体沈殿物1ml当たり5mlのPMB溶液をピペットで加える。hこの吸収体懸濁液を20°Cで60分間、PMB溶液で培養する。i培養後、吸収体懸濁液を遠心分離し4000g、10分、5倍の量の0.9NaClで3回洗浄する。jHSAとPMBで被覆したHPR10吸収体HPR10HSAPMBは、0.9NaClの50懸濁液として冷蔵庫で保管される。エンドトキシン吸着試験では、HPR10PMBHSAとHPR10PMBとを比較した。コントロールとして、吸収体を含まない試験管KooAdsが使用された。2.2バッチテスト1v/v吸収体HPR10PMB、HPR10HSAPMB及びHPR10PMBHSAを、エンドトキシンスパイク5ng/mlを含むヘパリン血漿内で培養した。エンドトキシンスパイクには、LPS緑膿菌シグマ社、L7018、Charge128K4115を使用した。分割されそれぞれ100μl中に10-3g/ml1mg/ml、ミクロ遠心分離チューブ内において-70°Cで保存されていたエンドトキシンを解凍し、900μlのLAL水と混合した。次に、このエンドトキシンが必要な濃度50ng/mlになるまで、NaCl中でさらに希釈した。試験準備では、最終濃度が5ng/mlになるまでエンドトキシン溶液をさらに希釈した。3、6、24時間後に検体を取り出し、ヘパリン血漿内に脱離したPMB量を、PMBアッセイ[Caoetal,2008,DevelopmentandValidationofreversed-phasehigh-performanceliquidchromatographyassayforpolymyxinBinhumanplasma.JournalofAntimicrobialChemotherapy62:1009-1014]によって分析した。このバッチテストは、2回繰り返して実施された。24時間後の平均のPMB脱離は、HPR10-PMBが26.6mg/l及びHPR10-HSA-PMBが13.4mg/l、HPR10-PMB-HSAが14.4mg/lであった図1を参照。吸収体表面からのPMBの脱離は、本発明に基づきPMBとHSAとで被覆した収着剤によって、ポリミキシンだけで被覆した収着剤HPR10PMBと比較して、45減少させることができる。エンドトキシン吸着能力は、アルブミンによる追加被覆による影響を受けない図2を参照。まとめると、本発明に基づく収着剤は、ポリミキシンだけで被覆した収着剤と同様の、高いエンドトキシン収着効率及び速度を有している。しかし、追加のアルブミン被覆は、毒性のあるポリミキシンBの担体からの脱離を顕著に低下させ、それによって患者の安全性を向上させる。3.ヘパリンとプロテインCの吸着3.1試験の背景多くの吸収体は、除去すべき物質本件ではエンドトキシンだけでなく、血液凝固系の生理学的に重要なタンパク質又は因子抗凝結剤並びに凝結促進剤もまた、非常に高い度合で取り除かれるという欠点を有している。ここでは、特に、プロテインC及びプロテインSなどの患者固有の抗凝固剤を挙げることができる。特に重要なのは、抗凝固因子としてのプロテインCである。体内のプロテインC濃度の減少は、静脈血栓症や肺塞栓症などの重篤な合併症を引き起こす。点滴によって追加的に体外血液循環に供給される抗凝結剤のヘパリンも、多くの吸収体によって除去される。その結果、体内凝固系の不均衡が生じるか、又は体外又は体内血液循環回路内の抗凝固が好ましくない状態となり、このことは患者にとって大きな危険を意味する。従って、この実施例3での試験は、ヘパリン及びプロテインCの好ましくない吸着に関して、本発明に基づく新しい種類の収着剤を検査するために行われる。様々な被覆状態被覆なし/ポリミキシンBでのみ被覆/ポリミキシンB及びヒト血清アルブミンで被覆において、異なる粒度1824/5μmとHPR10/10μm、実施例1を参照を持つ2つの異なる担体を比較した。ヘパリン吸着は、ヘパリン血漿内ヘパリン加血漿で検査した。プロテインCの吸着は、クエン酸血漿内クエン酸加血漿で検査した。3.2使用吸収体以下の、互いに異なる被覆を備える吸収体を比較した。非被覆担体1824及びHPR10ポリミキシンBでのみ被覆した担体1824PMB及びHPR10PMB本発明に基づき、ポリミキシンB及びアルブミンで被覆した担体1824PMBHSA及びHPR10PMBHSA本発明に基づく吸収体1824PMBHSA及びHPR10PMBHSAの50吸収体懸濁液は、上述の製造プロトコルの工程1.2に従って作成された。ポリミキシンBでのみ被覆した吸収体の50吸収体懸濁液の作成は、実施例1の製造プロトコルに基づき工程a~fに従って行った。この実施例3で使用した吸収体が表3にまとめられている。コントロールとして、吸収体を含まない血漿を入れた試験管が使用されたKooAds。3.3血漿aヘパリン血漿規定値:血漿1ml当たりヘパリン10IUbクエン酸血漿規定値:血漿1l当たりクエン酸11mmol3.4バッチテスト2つのバッチテストA及びBを実施し、試験準備として、ヘパリン血漿バッチテストA及びクエン酸血漿バッチテストBを使って、様々な吸収体の50懸濁液を試験管内で培養し、その場合、それぞれ1470mlの血漿に30mlの吸収体懸濁液が混合された。ヘパリンヘパリン血漿中及びプロテインCクエン酸血漿中の吸着を0分、15分、60分の時間経過において分析した。15分及び60分後の検体採取:15分後に、500μlの検体を採取し、4000gで5分間遠心分離し、1×100μlプロテインC、1×250μlヘパリン、1×残量約150μlに分割する。これらのアリコートを、分析まで-20°Cで保管する。60分後、500μlの検体を採取し、4000gで5分間遠心分離し、1×100μlプロテインC、1×250μlヘパリン、1×残量約150μlに分割する。これらのアリコートを、分析まで-20°Cで保管する。3.5バッチテストの結果バッチテストの結果が図3及び4に示されている。図3は、ヘパリン血漿中における、様々な吸収体によるヘパリンの吸着を示している。驚くべきことに、ヘパリンの好ましくない吸着は、本発明に基づくポリミキシンBとHSAとで被覆した収着剤吸収体によって特に粒度の小さい吸収体粒度5μmの場合に減少することが示された。図4は、クエン酸血漿中における、様々な吸収体によるプロテインCの吸着を示している。プロテインCは、本発明に基づく吸収体によって全く吸着されず、その他の吸収体と比較して被覆なし又はポリミキシンBでのみ被覆、プロテインC吸着はほぼ同じであるかHPR10PMBHSA、粒度10μm、又は明らかに減少する1824PMBHSA、粒度5μmことが示された。"